(57)【特許請求の範囲】
【請求項１】
不活性有機溶媒中において、シリコンを含む分子と、前記不活性有機溶媒に可溶な還元剤とを、前記シリコンを含む分子中の半導体元素のモル数と前記還元剤の当量数とをそれぞれＡおよびＢとしたときの比Ｂ／Ａが３以上４以下となるようにして、−６０℃以下の反応温度で反応させて、前記シリコンを含む分子に由来する半導体元素を含む半導体ナノ粒子を成長させることを特徴とする、半導体ナノ粒子の製造方法。
【請求項２】
チタニウムを含む分子をさらに反応させて、前記チタニウムをさらに含む前記半導体ナノ粒子を成長させることを特徴とする、請求項１に記載の半導体ナノ粒子の製造方法。
【請求項３】
前記半導体元素をＴとし、
ハロゲン、およびアルコキシからなる群から選ばれる官能基をＸとしたとき、
前記半導体元素を含む分子が式ＴＸ４で表されることを特徴とする、請求項１または２に記載の半導体ナノ粒子の製造方法。
【請求項４】
サマリウム、イッテルビウム、およびユーロピウムからなる群から選ばれる希土類元素をＥとしたとき、前記還元剤は式ＥＩ２で表されるヨウ素化合物であることを特徴とする、請求項１〜３のいずれか１項に記載の半導体ナノ粒子の製造方法。
【請求項５】
芳香族分子から選ばれる電子吸引性分子をＺとし、アルカリ金属から選ばれる金属元素をＭとしたとき、前記還元剤が式Ｍ＋Ｚ−で表される金属錯体であることを特徴とする、請求項１〜３のいずれか１項に記載の半導体ナノ粒子の製造方法。
【請求項６】
前記芳香族分子が、ナフタレン、ビフェニル、および４，４‘−ジ−ターシャル−ブチルビフェニルからなる群から選ばれるものであり、かつ前記金属元素が、リチウム、ナトリウム、およびカリウムからなる群から選ばれることを特徴とする、請求項５に記載の半導体ナノ粒子の製造方法。
【請求項７】
前記不活性有機溶媒が、エーテル結合を有するものであることを特徴とする、請求項１〜６のいずれか１項に記載の半導体ナノ粒子の製造方法。
【請求項８】
前記不活性有機溶媒が、エチレングリコールジメチルエーテル、テトラヒドロフラン、およびジエチルエーテルからなる群から選ばれるものであることを特徴とする、請求項７に記載の半導体ナノ粒子の製造方法。
【請求項９】
シリコンを含む半導体材料の表面を不活性有機溶媒中に晒し、シリコンを含む分子と、前記不活性有機溶媒に可溶な還元剤とを、前記シリコンを含む分子中の半導体元素のモル数と前記還元剤の当量数をそれぞれＡおよびＢとしたときの前記不活性溶媒中における比Ｂ／Ａが１以上４以下となるようにし、−６０℃以下の反応温度で反応させて、前記半導体材料の表面を、前記シリコンを含む分子に由来する半導体元素を含む被覆層で被覆することを特徴とする、半導体材料の表面を被覆する方法。
【請求項１０】
チタニウムを含む分子をさらに反応させて、前記チタニウムをさらに含む前記被覆層で前記半導体材料の表面を被覆することを特徴とする、請求項９に記載の半導体材料の表面を被覆する方法。
【請求項１１】
前記半導体材料の表面を前記被覆層で被覆するにさきだって、前記半導体材料の表面をアルカリ金属元素、またはハロゲン元素で終端することを特徴とする、請求項９または１０に記載の半導体材料の表面を被覆する方法。
【発明の詳細な説明】
【技術分野】
【０００１】
本発明はシリコン、ゲルマニウム、炭素、および錫、などの元素を含む半導体ナノ粒子の製造方法、同元素を含む半導体表面の被覆方法、並びにそれらにより製造された半導体ナノ粒子、表面が被覆された半導体材料、及び発光素子に関するものである。
【背景技術】
【０００２】
光情報通信分野への応用を目指した、発光材料としてのシリコンを始めとするシリコン系半導体材料（他にゲルマニウム、炭素、錫など）の研究は、歴史的にも旧く、１９８０年代半ばから現在にかけて長期に亘って行われている。しかしながら、３−５族化合物であるインジウム燐、ガリウムヒ素、窒化ガリウムなどの発光材料の研究と比較すると、シリコン系半導体材料の研究にはあまり進展が見られない。
【０００３】
これには大きな理由がある。それは、シリコン系半導体材料には光を放出する機構が備わっていない、すなわち、発光を示さないことである。
【０００４】
たとえば、シリコンが発光しない理由は、間接バンドギャップを有する半導体材料であり、半導体レーザーのような効率的な発光素子を作れない結晶構造を持つためである。これとは対照的に、３−５族化合物のインジウム燐、ガリウムヒ素、窒化ガリウムは直接バンドギャップを有する半導体材料であることから、半導体レーザーの材料としてよく用いられている。
【０００５】
表１は、シリコンに発光機能を与える従来の材料技術をまとめたもので、６つの代表的な技術である、液相合成シリコンナノ粒子、希土類イオンドーピング、気相合成シリコンクラスター、ポーラスシリコン、シリサイド半導体、歪み超格子について、課題などをそれぞれ示した。
【表１】
0004504267.tif 000002
【０００６】
結論から言うと、本発明者らの知る限り、これまでいずれの材料技術によってもシリコンを効率的に光らせるには至っていない。１つ目の、液相合成シリコンナノ粒子については、不均一な還元反応が原因となって、ナノ粒子の構造と粒径の制御が難しいという課題がある。
【０００７】
２つ目の希土類イオンドーピング（Ｅｒイオンドーピング）については、シリコン結晶中に発光性のＥｒイオンが殆ど溶けないために、ドーピングが困難であり、結果として発光が得づらい課題がある。
【０００８】
３つ目の気相合成シリコンクラスターについては、液相合成シリコンナノ粒子とは対照的に、粒径が大きいものしか作れない「大粒径問題」という課題がある。クラスターは主に赤外領域でしか発光を示さず、可視領域では一般に発光しない。
【０００９】
４つ目のポーラスシリコンについては、気相合成シリコンクラスターと同様、「大粒径問題」という課題がある。陽極酸化では得られる粒子の粒径がまだ大きいため、赤領域での発光を示すという結果が得られているが、青や緑の発光は得られ難い。
【００１０】
５つ目のシリサイド半導体（おもにβ−ＦｅＳｉ２を指す）については、結晶中に歪みを導入しないと光らないという課題がある。なお、計算と実験の両方から、β−ＦｅＳｉ２は間接バンドギャップの半導体であることが示されており、本質的に発光しない物質であることが判明してきた。
【００１１】
６つ目の歪み超格子（Ｓｉ／ＳｉＧｅ）については、殆ど発光が得られないという課題がある。ＳｉＧｅがそもそも間接バンドギャップの半導体であり、そのために発光し難いことが判明しつつある。
【００１２】
以上の説明から、シリコンを始めとするシリコン系半導体材料に発光機能を与えることを目的とした現状技術の中には、実際に効率よく発光させる技術が見当たらないという、大きな問題があった。
【発明の開示】
【発明が解決しようとする課題】
【００１３】
シリコンを始めとするシリコン系半導体材料に発光機能を与えることができると、以下に述べるような理由で、エレクトロニクスを大きく進化させることが可能になり、豊かな未来社会の実現に大きく貢献すると期待される。
【００１４】
来るべき未来社会では、情報を自在に活用したいという社会的欲求が益々高まると考えられ、ＬＳＩを始めとするエレクトロニクスには今以上の超高速性が求められると考えられている。情報処理や情報伝達の担い手は、その主役の座が、現在の電子から、最速の情報速度を持つ光へと代わるものと予測されている。
【００１５】
光情報通信の分野において、光ファイバ通信をハードウエア面で支える個別の光デバイス（半導体レーザー、光変調器他）が各々シリコンで置き換えられるようになると、ＬＳＩと光ファイバがシリコンウエハ上で一体化し、やがて同化する時代が到来する。これは、エレクトロニクスと通信が一体化し、情報処理・伝達の速度が光速の極限にまで速められることを意味する。従って、光デバイスのシリコン化は、広帯域を必要とする、パソコン、検索（インターネット）、画像認識システム、通信、予報・予測（演算や計算）など、様々なアプリケーションや社会インフラの超高速化に大きく貢献するという訳である。
【００１６】
ところが、シリコン系半導体材料に発光機能を与えようとする現状の材料技術では、シリコン系半導体材料を効率的に発光させることが出来ないという本質的な課題を抱えている。
【００１７】
本発明は、かかる課題の認識に基づいてなされたものであり、その目的とするところは、シリコン系半導体材料に発光機能を与える方法として、従来法とは全く異なる、新規な液相合成ナノ粒子の製造方法と、同様な手法に基づく新規な半導体表面の被覆方法とを提供し、かつ、これらの方法により得られる発光機能を持たせたシリコン系半導体材料をベースとする発光素子を提供するものである。
【課題を解決するための手段】
【００１８】
本発明による半導体ナノ粒子の製造方法は、不活性有機溶媒中において、シリコン、ゲルマニウム、炭素、および錫からなる群から選ばれる半導体元素を含む分子と、前記不活性有機溶媒に可溶な還元剤とを、前記半導体元素を含む分子中の半導体元素のモル数と前記還元剤の当量数とをそれぞれＡおよびＢとしたときの比Ｂ／Ａが３以上４以下となるようにして、０℃以下の反応温度で反応させて、前記半導体元素を含む分子に由来する半導体元素を含む半導体ナノ粒子を成長させることを特徴とするものである。
【００１９】
また、本発明による半導体ナノ粒子は、前記の方法により製造されたことを特徴とするものである。
【００２０】
また、本発明による第１の光素子は、電気的または光学的なエネルギー励起により光を発する発光部を具備してなる光素子であって、前記発光部が前記の半導体ナノ粒子を有することを特徴とするものである。
【００２１】
また本発明による半導体材料の表面を被覆する方法は、シリコン、ゲルマニウム、炭素、および錫からなる群から選ばれる半導体元素を含む半導体材料の表面を不活性有機溶媒中に晒し、シリコン、ゲルマニウム、炭素、および錫からなる群から選ばれる半導体元素を含む分子と、前記不活性有機溶媒に可溶な還元剤とを、前記半導体元素を含む分子中の半導体元素のモル数と前記還元剤の当量数をそれぞれＡおよびＢとしたときの前記不活性溶媒中における比Ｂ／Ａが１以上４以下となるようにし、０℃以下の反応温度で反応させて、前記半導体材料の表面を、前記半導体を含む分子に由来する半導体元素を含む被覆層で被覆することを特徴とするものである。
【００２２】
また、本発明による半導体材料は、前記の方法により製造されたことを特徴とするものである。
【００２３】
また、本発明による第２の光素子は、電気的または光学的なエネルギー励起により光を発する発光部を具備してなる光素子であって、前記発光部が前記の半導体材料を有することを特徴とするものである。
【発明の効果】
【００２４】
本発明の製造方法によれば、精密に粒径制御され、かつ組成制御されたシリコン系半導体ナノ粒子の合成が、はじめて可能になる。他の製造法で作られたシリコン系半導体ナノ粒子と比較して、発光波長のテーラーメード化、発光効率の向上など、真に発光特性に優れたシリコン系半導体ナノ粒子がはじめて実現可能になる。
【００２５】
そして、本発明の製造方法によるシリコン系半導体ナノ粒子を用いることで、発光素子がシリコン化でき、ＬＳＩの光速化が進むため、広帯域を必要とする、パソコン、検索（インターネット）、画像認識システム、通信、予報・予測（演算や計算）など、様々なアプリケーションや社会インフラの超高速化が実現可能になり、その産業上のメリットは多大である。
【発明を実施するための最良の形態】
【００２６】
以下、図面を参照しつつ、本発明の実施の形態（実施形態）を詳細に説明すると以下の通りである。
【００２７】
まず初めに、何故シリコン系材料を発光させるために「液相合成」による「ナノ粒子」を選んだか、その理由を簡単に述べる。次に、本発明の特徴を明確にするために、従来の液相合成法を例に上げ、その原理と問題点を指摘する。次に、この問題点をクリアするために必要な種々の条件について考察し、本発明の合成法に至った経緯とその原理を説明する。そして、本発明により、原子レベルでの精密な構造制御と粒径制御が可能になり、従来は光らないと考えられていたシリコン系半導体材料において、強い蛍光を示すナノ粒子（ナノ構造体）が実現可能になることを説明していく。
【００２８】
１）何故、液相合成ナノ粒子を選んだか
ナノ粒子（ナノ構造体）を選んだ理由はとてもシンプルである。ナノ構造化によって結晶の並進対称性、言い換えると結晶の周期性は壊れる。シリコン系半導体において、バンドギャップ付近のエネルギー領域で遷移確率が本質的にゼロである理由は、結晶がダイヤモンド構造であることに由来する。従って、周期性が破れれば、そのことによって遷移確率は増大する。要するに、発光の増大が期待できる。ナノ構造体を作るには様々な方法が考えられるが、その中から液相合成を選択した理由は、カドミウムセレンなどの化合物半導体や、金、白金などの金属材料において、均一な粒径分布を持つナノ粒子が作られており、この方法がナノ構造化の実現に大変向いた手法であると考えられたためである。
【００２９】
２）基盤となる従来の液相合成法
図１を用いて、本発明の基礎となる、従来液相合成法の特徴を簡単に説明すると以下の通りである。
【００３０】
この合成法では、固体金属を用いたシラン化合物の還元反応によってＳｉ−Ｓｉ結合を成長させ、シリコンナノ粒子を得ようとするものである。例として、塩化シラン（液体）と金属リチウム（粉体）の還元反応を取り上げた。この反応は次の反応式で表される。
ＳｉＣｌ４  ＋  ４Ｌｉ  →  Ｓｉナノ粒子  ＋  ４ＬｉＣｌ    （１）
【００３１】
不活性有機溶媒中での反応ステップは、以下の通りである。
１．  攪拌などで塩化シランと金属リチウム粉を衝突させることで、反応中間体であるシリルラジカルをその場生成させる
２．  シリルラジカル同士の縮合反応によって、Ｓｉ−Ｓｉ結合を形成させる
３．  攪拌により、２の生成物と金属リチウムを接触させ、一部がラジカル化した反応中間体をその場生成させる
４．  ３の反応中間体と、別のシリルラジカルとの縮合反応によって、Ｓｉ−Ｓｉ結合を成長させる。
以下、繰り返し
【００３２】
上記の反応ステップ２からわかるように、Ｓｉ−Ｓｉ結合は、その場生成させたラジカルが反応点となって形成される。
【００３３】
ただし、還元剤として用いた金属リチウム粉は一般に不活性有機溶媒には溶解しないため、溶液中での還元剤濃度は不均一である。要するに、従来の塩化シランの還元反応は「不均一反応」であるということができる。しかも、金属リチウムは粉体であるために、塩化シランと金属リチウムの接触回数は一般に少ない。
【００３４】
この反応で合成したいのは３次元のダイヤモンド状シリコンナノ粒子であるが、不均一反応であること、接触回数が少ないことの２点に起因して生成する反応点が作られにくく、低次元構造の1次元ポリシランや２次元ポリシランが出来やすい。従って、所望の構造、粒径を持ったナノ粒子に反応制御することが大変困難だという問題があった。
【００３５】
３）構造次元性
以上のことから、構造と粒径が制御されたナノ粒子を合成するには、新しい合成法が必要である。本発明の新合成法を説明する前に、３次元構造とそれより低次元構造のナノ構造体の間にどのような違いがあるかを、まず見てみる。
【００３６】
図２は、原子数を同じに揃えたときの１次元鎖状構造体、２次元平面構造体、３次元ダイヤモンド構造体を模式的に示したものである。また、これらの構造のそれぞれについて、Ｓｉ−Ｓｉ結合とＳｉ原子数との関係をまとめたものが表２である。これらから最初に気付くことは、構造次元性が増すほど、Ｓｉ−Ｓｉ結合数がＳｉ原子数に対して相対的に増えることである。言い換えると、構造次元性はＳｉ−Ｓｉ結合数とＳｉ原子数の比に関係がある。結合数は還元剤の当量数Ｂ、原子数はシラン化合物に含まれるシラン原子のモル数Ａと各々相関するため、結局、構造次元性は還元剤の当量数とシラン化合物に含まれるＳｉ原子数（モル数）との比Ｂ／Ａと関係があることが推測される。
【表２】
0004504267.tif 000003
【００３７】
４）構造次元性と比Ｂ／Ａ
このことを、反応式から説明する。
Ａ＊シラン化合物＋Ｂ＊還元剤  →  Ｃ＊Ｓｉナノ構造＋Ｄ＊塩        （２）
式２は、シリコンナノ構造体の仮想的な反応式である。図３は、この反応式から作られる１次元鎖状構造体、２次元平面構造体、そして２種類の３次元構造体（立方八面体と正四面体）について、各シリコンナノ構造体のシリコン原子数に対し、原子数と結合数から逆算した比Ｂ／Ａがどのような値を示すか、各々の計算値をプロットしたものである。ここでシラン化合物としてテトラクロロシランのようなＳｉ原子を１つ含む半導体分子、還元剤として１当量の還元剤を用いる場合には、前記の比Ｂ／Ａはシラン化合物（半導体元素を含む半導体分子）と還元剤とのモル比に対応する。以降、簡便化のために、特に断らない限り、シラン化合物としてＳｉ原子を１つ含む半導体分子、還元剤として１当量の還元剤の場合について説明する。すなわち、以下の説明では比Ｂ／Ａをモル比として記載することがあるが、Ｓｉ原子（半導体元素）を２つ以上含む半導体分子を用いる場合、または還元剤として２当量以上の還元剤を用いる場合にはＢ／Ａはモル比には対応しないことに注意しなければならない。
【００３８】
図３から、構造次元性が増すほどモル比は大きくなり、また第２節の従来合成法の反応式１とは異なり、モル比Ｂ／Ａの最適点は４には限定されず、３以上４以下であることが分る。
【００３９】
５）粒径とモル比Ｂ／Ａ
次に、やはり式２に基いて、３次元シリコンナノ構造体（ナノ粒子）の粒径と、モル比Ｂ／Ａの関係について見てみる。
【００４０】
図４は、立方八面体と正四面体の２種類の３次元構造体について、シリコン原子数を定めたときの換算粒径（計算値）に対するモル比Ｂ／Ａの計算値をプロットしたものである。換算粒径をｄとし、結晶シリコンの格子定数をａ＝０．５４３ｎｍ、原子数をＭとすると、換算粒径は、ｄ＝ａ＊（３Ｍ／４π）１／３で求められる。この図から、モル比は構造だけでなく、粒径とも相関があることが推測される。なお、実際に半導体ナノ粒子を製造した場合には、その粒子径を実際に測定することができるが、ここでいう換算粒子径は測定される平均粒子径に対応するものである。
【００４１】
シリコン粒子を発光させようとする場合、ターゲットとなる粒径は、一般に可視−近赤外のバンドギャップを持つ２−１０ｎｍの範囲である。シリコンのバルク結晶は、５ｎｍ程度の励起子半径を有する。ナノ粒子化によって励起子を物理的に閉じ込めると、励起子半径は減り、結果としてバンドギャップがバルクと比べて増加する。同時に、ナノ粒子化により並進対称性が壊れるために青色、緑色、赤色発光など、可視域で強い発光を示すようになる。青色、緑色、赤色発光を得るには、それぞれ粒径２−２．５ｎｍ、粒径２．５−３ｎｍ、粒径３−５ｎｍにそれぞれ調整すればよい。また粒径５−１０ｎｍに調整した場合は近赤外で発光することが期待される。粒径が小さくなるほど発光色が近赤外→赤→緑→青と短波長化するこの現象は、量子閉じ込め効果と呼ばれるものである。
【００４２】
図４から、可視―近赤外のバンドギャップとなる粒径２−１０ｎｍを実現するモル比Ｂ／Ａを求めると、３−３．８５の範囲にあると見積もることができる。この図に炭素（ダイヤモンド）、ゲルマニウム、錫など、他の材料系の平均粒径の計算値をプロットすると、炭素については格子定数がシリコンより小さいことに起因して、２本の曲線とも、平均粒径の値はシリコンの３０％程度減少する。一方、格子定数がシリコンよりも大きいゲルマニウムや錫では、平均粒径はそれぞれ５％、２０％程度増加する。
【００４３】
半導体粒子を発光させようとする場合、ターゲットとなる粒径は用いられる材料により異なり、それに応じて適切なモル比の範囲も変化すると考えられる。ゲルマニウムと錫については、励起子半径がシリコンよりも大きいため、モル比Ｂ／Ａが３−３．８５の範囲で、偶然、可視−近赤外に対応するバンドギャップを持つナノ粒子を得ることが可能になる。
【００４４】
炭素については、元来バルクのバンドギャップがすでに紫外領域にあり可視発光は得られないことが予想されるが、ナノ粒子化によって紫外光をも透過する、優れた光学窓材料になる。
【００４５】
６）還元剤に求められる条件
モル比Ｂ／Ａと、ナノ粒子の次元性や粒径は相関が見られるが、現実の反応ではこの条件だけで所望の制御されたナノ粒子を得ることは困難であり、更なる条件が必要である。
【００４６】
構造と粒径を制御して均質なナノ粒子を得るには、原理的に、不活性有機溶媒中において、シラン化合物と還元剤とが均一に混合されて反応する「均一反応」が求められる。あるべき反応系の姿としては、還元剤が溶媒に溶け、シラン化合物と還元剤が溶媒中で均一に反応することが望ましい。ところが、シラン化合物を還元する１当量の還元剤は、従来、アルカリ金属・ナフタレン錯体、リチウム、ナトリウム、カリウム、およびマグネシウムのわずかに５種類が報告例されているのみであり、このうち溶媒に溶けるものはアルカリ金属・ナフタレン錯体１種類だけである。
【００４７】
本発明においては、後述する不活性有機溶媒に可溶な還元剤を用いるが、この還元剤はシラン化合物などの半導体元素を含む半導体分子を還元できるものである。このような還元剤としては、
（ａ）サマリウム、イッテルビウム、およびユーロピウムからなる群から選ばれる希土類元素をＥとしたとき、式ＥＩ２で表されるヨウ素化合物である還元剤、
（ｂ）芳香族分子から選ばれる電子吸引性分子をＺとし、アルカリ金属から選ばれる金属元素をＭとしたとき、前記還元剤が式Ｍ＋Ｚ−で表される金属錯体である還元剤
が好ましい。具体的には、アルカリ金属・ナフタレン錯体の他に、アルカリ金属・ビフェニル錯体、アルカリ金属・４，４‘−ジ−ターシャル−ブチルビフェニル錯体などの、アルカリ金属原子（リチウム、ナトリウム、カリウム等）と芳香族分子からなるアルカリ金属アレーニド、二ヨウ化サマリウム（ＳｍＩ２）、二ヨウ化イッテルビウム（ＹｂＩ２）、二ヨウ化ユーロピウム（ＥｕＩ２）などの希土類ヨウ化物を挙げることができる。これらはいずれも１当量の還元剤であるが、このほかに、２当量の還元剤としてマグネシウム・アントラセン錯体も用いることができる。また、これらの還元剤を組み合わせて用いることもできる。
【００４８】
７）シラン化合物と還元剤との混合、および不活性有機溶媒に関する条件
均質なナノ粒子の合成には「均一反応」が重要であり、それには、シラン化合物と還元剤とを均一に混合することが望ましい。ここで、還元剤を含む不活性有機溶媒中にシラン化合物を滴下する場合を想定すると、シラン化合物が溶液中に拡散した後、還元剤と反応すれば均一反応となる。要するに、出来得る限り速やかにシラン化合物と還元剤とを混合し、拡散速度が反応速度よりも優るような温度・濃度・攪拌などの反応条件下で合成することが均一反応実現のキーとなる。このとき、用いられる不活性有機溶媒は、シラン化合物および還元剤とは実質的に反応しない不活性有機溶媒であることが重要である。このような溶媒として、例えばエチレングリコールジメチルエーテル（以下、ｇｌｙｍｅという）、テトラヒドロフラン、ジエチルエーテルなど、エーテル結合を有する溶媒を用いることができる。なお、溶媒の役割は上記還元剤を溶かし、均一反応を促進することにある。この意味で、上記還元剤が溶けて、且つ上述したシラン化合物、ゲルマニウム化合物、錫化合物、鉛化合物、炭素化合物と不活性であれば、エーテル系以外の溶媒を用いることも可能である。
【００４９】
８）溶液中での核生成
ナノ粒子は、シラン化合物と還元剤とが反応して出来た反応中間体のシリルラジカルが多数凝集し、結合することで核成長すると考えられる。シリルラジカルの個数濃度をＮとすると、溶液中での時間的・空間的揺らぎにより、局所的にナノ粒子の素となる核が生成され、その個数濃度Ｎｐはボルツマンの法則から次のように表される。
Ｎｐ＝Ｎ＊ｅｘｐ（−ΔＧ／ｋＴ）              （３）
ΔＧ＝（４πγ／３）＊（２γＶ／ｋＴ／ｌｎＳ）２
Ｓ＝Ｃ／Ｃｓ
Ｎ∝Ｃ
ここで、ΔＧはナノ粒子（固相）が液相から１個生成するときの反応系の自由エネルギー変化、Ｔは絶対温度、ｋはボルツマン因子、γはナノ粒子・溶媒間の界面エネルギー、Ｖはシリルラジカル１個の体積、Ｓは飽和比、Ｃｓは温度Ｔにおけるシリルラジカルの飽和溶解度、Ｃは溶液中での実際のシリルラジカルの溶解度である。
【００５０】
式３の意味するところは、温度が低いほど活性化エネルギー（ΔＧ）は増す方向に変化し、エネルギー障壁を乗り越えて生成する核の数は少なくなることを示している。すなわち、反応温度は核生成数の支配因子の一つである。
【００５１】
また、式３より、シリルラジカル濃度、すなわち、シラン化合物と還元剤の濃度制御によっても核生成数は変化する。このため、濃度も核生成数の支配因子の一つである。
【００５２】
９）ナノ粒子の粒径の支配要因
表３は、図４を数表に直したもので、代表的な原子数における、立方八面体のシリコンナノ粒子の換算粒径と、式２のモル比Ｂ／Ａの関係を示したものである。この表に基づき、モル比Ｂ／Ａを調整することでナノ粒子の粒径制御を試みても、実際には表の換算粒径とは異なる大きさの粒子が合成されることが一般的である。これは次のような理由による。
【表３】
0004504267.tif 000004
【００５３】
表３の最も右の欄は、各々の粒径のナノ粒子について、原料のシラン化合物は一定量とし、さらにモル比Ｂ／Ａと一致するよう還元剤の量を定めた際の、仮想的な粒子数を示したものである。現実の反応系で得られる粒径が、モル比Ｂ／Ａから期待される換算粒径と一致しない理由は、前節で述べたように、現実の反応系で生じるナノ粒子の粒子数（前節で言うところの核生成数）は温度などに依存して変化し、表３の仮想的粒子数と一致しないことが多いためである。従って、実際に合成されるナノ粒子の粒径は表３から期待される大きさと比べて大きい方向、若しくは小さい方向のいずれかにずれる。
【００５４】
表４を用いて、この「ずれ」を説明する。換算粒径２．７１７ｎｍ狙いで、原料のハロゲン化シランを１ミリモル、還元剤を３．２９１ミリモル仕込むものとする。期待される仮想的粒子数は１．１４７×１０１８個である。
【表４】
0004504267.tif 000005
【００５５】
ここで、まず実際生成されたナノ粒子数が多い場合（表では仮に５×１０１８個とした）を考える。最終的に表から粒径を予測したい訳であるが、それにはまず仮想的粒子数の列で５×１０１８個に近い値を探す（表中、太枠で示した４．０９７×１０１８個と７．２５５×１０１８個）。次にこれらと同じ行に記されている換算粒径を探す（１．４６９ｎｍ、１．７７８ｎｍ）。すなわち、実際の粒径は１．４６９ｎｍから１．７７８ｎｍの間に個数濃度のピークを持つと予測される。実際生成されたナノ粒子の粒子数が仮想的粒子数より多い場合、粒径はモル比Ｂ／Ａから期待される粒径よりも小さい方向にずれる。
【００５６】
これは、シラン化合物と還元剤の仕込み量と消費量を比較すると容易に理解できる。今度は、探し出した仮想的粒子数（４．０９７×１０１８個と７．２５５×１０１８個）と同じ行に記されている、シラン化合物の消費量を見る（０．６８９、１．２２１。単位ミリモル）。シラン化合物の消費量であるが、この値は同じ行に記載された「１粒子当りのシリコン原子数」と「実際の粒子数、５×１０１８個」とを掛け合わせ、モル数になおした値である。要するに、仕込み量を超えない最も大きな値となるところが実際の消費量である。シラン化合物の仕込み量１ミリモルは探し出した０．６８９ミリモルより大きく、１．２２１ミリモルより少ない。従って、実際の粒径は、０．６８９ミリモル、１．２２１ミリモルに各々対応する、粒径１．４６９ｎｍと１．７７８ｎｍの間の値を示すという訳である。
【００５７】
次に、実際生成されたナノ粒子数が少ない場合（２×１０１７個）を考える。同様な手順により、実際の粒径は４．６１ｎｍから４．９２６ｎｍの間に個数濃度のピークがあると予測される。実際生成されたナノ粒子の粒子数が仮想的粒子数より少ない場合、粒径はモル比Ｂ／Ａから期待される粒径よりも大きい方向にずれる。
【００５８】
なお、ナノ粒子表面についてであるが、実際に生成されたナノ粒子数が仮想的粒子数よりも多い場合、還元剤が余剰であることが効いて、ハロゲン原子以外の化学種が一部表面を覆う可能性がある。たとえば、シリルラジカル、アルカリ金属原子、＞Ｓｉ＝Ｓｉ＜の二重結合などである。また、逆に、実際に生成されたナノ粒子数が仮想的粒子数より少ない場合、ハロゲン化シランが余剰に存在することから、この場合には表面は全てハロゲン原子で覆われる。偶然、ナノ粒子数が仮想的粒子数と等しくなる場合も、表面は全てハロゲン原子で覆われる。ナノ粒子は、大気成分に対して表面が活性であるために、表面安定化を目的とした２段目の反応が必要である。この点から見て、表面の化学種が単一である方が２段目の反応のデザインがし易い。この意味で、ナノ粒子数が仮想的粒子数より少ない場合、若しくは等しくなる場合は、ともに表面がハロゲン終端であり、望ましい。
【００５９】
１０）新しい合成法に求められる条件の整理
以上を整理すると以下のようにまとめられる。すなわち、構造と粒径を制御して所望のナノ粒子を合成するためには、
（ａ）比Ｂ／Ａは４ではなく、4以下、望ましくは３から４の範囲で設定し、
（ｂ）核生成数を調整することで粒径を制御すること、
が大変有効である。
【００６０】
核生成数の制御方法としては、好ましくは
（ａ）反応温度、
（ｂ）シラン化合物と還元剤の濃度、
（ｃ）上の両者の組み合わせ、
の３通りが考えられる。
【００６１】
この他に、均一反応を実現するために、
（ｄ）溶媒に溶ける還元剤を用いる、
（ｅ）シラン化合物と還元剤との混合を拡散速度が反応速度に勝るように迅速に行う、
といった条件も重要である。
【００６２】
本発明の合成法はこれら条件を満足し、均質なシリコン系半導体ナノ粒子を合成するために考案されたものである。
【００６３】
１１）本発明の液相合成方法
シリコン系半導体ナノ粒子とは異なり、Ａｕ、Ａｇ、Ｐｔ、Ｐｔ、Ｃｕ、Ｆｅ、Ｃｏ、Ｎｉなどの金属ナノ粒子、ＣｄＳ、ＣｄＳｅ、ＣｄＴｅ、ＺｎＳ、ＺｎＳｅ、ＺｎＴｅなどの２−６族化合物半導体ナノ粒子、さらにＧａＡｓ、ＩｎＡｓ、ＩｎＰなどの３−５族化合物半導体ナノ粒子では、液相合成法が確立している。これは、構成原子である、Ａｕ、Ａｇ、Ｐｔ、Ｐｔ、Ｃｕ、Ｆｅ、Ｃｏ、Ｎｉ、Ｃｄ、Ｚｎ、Ｓ、Ｓｅ、Ｔｅ、Ｇａ、Ｉｎ、Ａｓ、Ｐなどの各原子が、溶媒中で、原子イオンやラジカル状態で比較的高温まで安定に存在でき、金属ナノ粒子や化合物半導体ナノ粒子の結晶成長が、時間、試薬濃度、温度などの実験パラメータで容易に制御できるためである。
【００６４】
これに対して、Ｓｉ、Ｇｅ、Ｃ、Ｓｎなど４族原子は、原子イオンやラジカル状態が極めて不安定である。従って、化合物半導体ナノ粒子や金属ナノ粒子の液相合成法とは根本的に質が異なる反応系をデザインし直す必要がある。
【００６５】
本発明の液相合成法では、半導体元素、特にシリコン、ゲルマニウム、炭素、および錫からなる群から選ばれる半導体元素を含んでなる分子（塩化シラン、臭化シランなど）と、不活性有機溶媒に溶ける還元剤（リチウム・ナフタレン錯体、リチウム・ビフェニル錯体、二ヨウ化サマリウムなど）を用い、金属系ナノ粒子や化合物系ナノ粒子が２００−３００℃の高温で反応させるのとは対照的に、シラン化合物と還元剤を低温で反応させることにより、粒径・構造が制御されたシリコン系半導体ナノ粒子をつくることを特徴としている。ここでいう低温とは、０℃以下を指す。下限値は特に限定されないが、好ましくは溶媒の融点である。
【００６６】
上限温度が０℃に限定されるのは以下に述べるような２つの理由からである。１つ目の理由は、粒子数の点からの制約による。本発明者らの研究によれば、ある臨界温度を超えると、８節で示した核生成数が、モル比Ｂ／Ａ＝３のときに期待される最大の仮想的粒子数よりもつねに大きい値を示すようになる。要するに、小さい粒径のナノ粒子しか得られない温度領域がある。この臨界温度は、シラン化合物や還元剤の濃度やその他因子の複雑な関数であり、現時点で解析的に予測することは出来ていないが、実験的には０℃付近に存在すると見積もっている。これが、上限温度を０℃に設定した１つ目の理由である。
【００６７】
２つ目の理由は、還元剤による副反応を抑えるためである。有機溶剤に可溶な還元剤であるアルカリ金属ナフタレンを例に説明すると、下記の反応式に示すように、シリルラジカルを作り出す本来の還元作用の他に、ナフタレンとシリルラジカルが反応する副反応が起こり得る。この副反応は０℃以上の温度では無視できない割合で生ずる。これが、上限温度を０℃に定めた２つ目の理由である。
【化１】
0004504267.tif 000006
【００６８】
下限温度は溶媒の融点であることが好ましいが、それ以下でも良い。具体的には、凝固点降下などの効果で融点以下の温度で反応させることも可能である。
【００６９】
本方法により、原子レベルで精密に粒径制御され、かつ組成制御されたシリコン系半導体ナノ粒子をつくることがはじめて可能になる。このようにして作られたナノ粒子は、表１の従来技術で合成したナノ粒子と比較して、所望の発光波長で、高い量子収率で発光させることが可能になる。
【００７０】
以下、１１−ａ節では単一元素からなるシリコン系半導体ナノ粒子の合成法、１１−ｂ節では多元系からなるシリコン系化合物半導体ナノ粒子の合成法、そして１１−ｃ節ではシリコンウエハ上への被膜成長法の原理をそれぞれ説明する。
【００７１】
１１−ａ）単一元素からなるシリコン系半導体ナノ粒子の合成法
例として、シリコンナノ粒子で説明する。合成手順は、不活性有機溶媒であるｇｌｙｍｅ中において、半導体分子である塩化シランと、それを還元する還元剤であるリチウム・ナフタレン金属錯体（正確には（リチウム）＋（ナフタレン）―金属錯体。以下、ＬＮ錯体という）の両者を、０℃以下の低温で混ぜ合わせ、所望の粒径に核成長させることを基本とする。
【００７２】
もう少し具体的に説明する。予めフラスコなどの密閉容器にアルゴンガス（または窒素ガス、ただしアルカリ金属にリチウムを用いる場合はアルゴンが望ましい）などの不活性ガスを満たし、充分に乾燥させた上で、前記した還元剤、例えばＬＮ錯体を溶かした不活性有機溶媒、例えばｇｌｙｍｅ溶液を注入する。次に、このフラスコを寒剤（ドライアイス／メタノールなど）に浸漬させ、溶液が凍らないことに注意して充分に冷やす。
【００７３】
溶液が冷えて温度が一定になったら、シリンジなどを用いて塩化シランを一気に添加し、激しく攪拌する。塩化シラン滴下により発熱が生じ、溶液温度は数度程度上昇するが、数分以内に滴下直前の温度に戻る。このまま、溶液温度を保ちながら、核生成が起こり、ナノ粒子に成長する充分な時間、望ましくは３０分から数時間程度攪拌し続ける。この間、溶液中では、塩化シランとＬＮ錯体の均一反応が起こり、塩素終端されたシリコンナノ粒子が生じる。なお、溶液中には、ＬｉＣｌと中性化したナフタレン分子が混在するが、両者とも安定物質に変化しているため、もはやナノ粒子とは反応しない。
【００７４】
ナノ粒子の粒径は、塩化シランのモル数Ａと、ＬＮ錯体のモル数Ｂとのモル比Ｂ／Ａを３から４の間の一定値に固定した上で、溶液温度を調整することで制御する。溶液温度としては、０℃以下で、かつ溶媒の融点以上が望ましい。Ｂ／Ａが一定の場合、上述の温度範囲では、溶液温度が下がるほど粒径は増大する傾向にある。
【００７５】
また、ナノ粒子の粒径は、溶液温度を低温の一定値に保ち、モル比Ｂ／Ａを３から４の間の一定値に固定し、シラン化合物濃度（と、連動する還元剤濃度）を調整することで粒径制御することも可能である。この場合、濃度が下がるほど粒径は増大する傾向にある。
【００７６】
また、ナノ粒子の粒径は、溶液温度、シラン化合物濃度（と、連動する還元剤濃度）を調整することで制御することも可能である。この場合、温度が下がるほど、且つ濃度が下がるほど粒径は増大する傾向にある。
【００７７】
制御可能な粒径範囲は下限が約１ｎｍ、上限は約２０ｎｍである。とくに、青色、緑色、赤色発光、または近赤外発光を得るには、それぞれ粒径２−２．５ｎｍ、粒径２．５−３ｎｍ、粒径３−５ｎｍ、または粒径５−１０ｎｍにそれぞれ調整すると良い結果が得られる。発光色が青→緑→赤→近赤外の順に変化するほど粒径が大きくなるのは、以前の節で述べたように、量子閉じ込め効果によるものである。
【００７８】
ここで説明したシリコンナノ粒子だけでなく、ゲルマニウムナノ粒子、ダイヤモンドナノ粒子、錫ナノ粒子なども基本的に同様な手順で合成可能である。
【００７９】
シリコン元素の供給源となる半導体分子としては、シリコン元素を含む、塩化シラン（ＳｉＣｌ４）、臭化シラン（ＳｉＢｒ４）などのハロゲン化シラン（ＳｉＸ４、Ｘ＝ハロゲン元素）、テトラエトキシシラン（ＳｉＯＥｔ４、ＯＥｔ＝エトキシ基）などのアルコキシシラン（ＳｉＯＲ４、ＯＲ＝アルコキシ基）を用いることができる。シリコン以外の半導体材料を製造する場合には、半導体分子として、ハロゲン化ゲルマニウム（ＧｅＸ４）、アルコキシゲルマニウム（ＧｅＯＲ４）、ハロゲン化錫（ＳｎＸ４）、アルコキシ錫（ＳｎＯＲ４）、四臭化炭素などのハロゲン化炭素（ＣＸ４）などを用いることができる。
【００８０】
１１−ｂ）多元系からなるシリコン系化合物半導体ナノ粒子の合成法
単一元素からなるシリコン系半導体ナノ粒子の合成法と異なる点は、化合物半導体を構成する各元素の供給源となる、２種類以上の異なる分子を用いる点である。例として、シリコン・カーボン化合物ナノ粒子で説明する。
【００８１】
合成手順は、不活性有機溶媒であるｇｌｙｍｅ中において、半導体分子である塩化シラン・四臭化炭素の混合溶液と、それを還元する還元剤であるＬＮ錯体の両者を、室温以下の低温で混ぜ合わせ、所望の粒径に核成長させることを基本とする。
【００８２】
もう少し具体的に説明すると以下の通りである。予めフラスコなどの密閉容器にアルゴンガス（または窒素ガス、ただしアルカリ金属にリチウムを用いる場合はアルゴンが望ましい）などの不活性ガスを満たし、充分に乾燥させた上で、ＬＮ錯体を溶かしたｇｌｙｍｅ溶液を注入する。次に、このフラスコを寒剤（ドライアイス／メタノールなど）に浸漬させ、溶液が凍らないことに注意して充分に冷やす。
【００８３】
溶液が冷えて温度が一定になったら、シリンジなどを用いて塩化シラン・四臭化炭素混合溶液を一気に添加し、激しく攪拌する。滴下により反応熱が生じ、溶液温度は数度上昇するが、数分以内に滴下直前の温度に戻る。このまま、溶液温度を保ちながら、核生成が起こり、ナノ粒子に成長する充分な時間、望ましくは３０分から数時間程度攪拌し続ける。この間、溶液中では、塩化シラン・四臭化炭素混合溶液とＬＮ錯体の均一反応が起こり、塩素終端されたシリコン・カーボンナノ粒子が生じる。なお、溶液中には、ＬｉＣｌと中性化したナフタレン分子が混在するが、両者とも安定物質に変化しているため、もはやナノ粒子とは反応しない。
【００８４】
ナノ粒子の粒径は、塩化シラン・四臭化炭素の合計モル数Ａと、ＬＮ錯体のモル数Ｂとのモル比Ｂ／Ａを３から４の間の一定値に固定した上で、溶液温度を調整することで制御することができる。溶液温度としては、０℃以下、溶媒の融点以上が望ましい。Ｂ／Ａが一定の場合、上述の温度範囲では、溶液温度が下がるほど粒径は増大する傾向にある。
【００８５】
また、ナノ粒子の粒径は、溶液温度を低温の一定値に保ち、モル比Ｂ／Ａを３から４の間の一定値に固定し、塩化シラン・四臭化炭素の合計濃度（と、連動する還元剤濃度）を調整することで粒径制御することも可能である。この場合、濃度が下がるほど粒径は増大する傾向にある。
【００８６】
また、ナノ粒子の粒径は、溶液温度、塩化シラン・四臭化炭素の合計濃度（と、連動する還元剤濃度）を調整することで制御することも可能である。この場合、温度が下がるほど、且つ濃度が下がるほど粒径は増大する傾向にある。
【００８７】
制御可能な粒径範囲は一般に、下限が約１ｎｍ、上限は約２０ｎｍである。とくに、青色、緑色、赤色発光、近赤外発光を得るには、粒径２−２．５ｎｍ、粒径２．５−３ｎｍ、粒径３−５ｎｍ、粒径５−１０ｎｍにそれぞれ調整すると良い結果が得られる。発光色が青→緑→赤→近赤外の順に変化するほど粒径が大きくなるのは、以前の節で述べたように、量子閉じ込め効果によるものである。
【００８８】
多元系においても、不活性有機溶媒に可溶な還元剤を用いることは、本合成法を実現する上で重要な条件の１つであることを述べた。不活性有機溶媒に可溶な還元剤としては、前記した、式ＥＩ２またはＭ＋Ｚ−で示されるものを用いることができる。
【００８９】
シリコン、ゲルマニウム、炭素、および錫元素の供給源となる半導体分子としては、ハロゲン化シラン（ＳｉＸ４）、アルコキシシラン（ＳｉＯＲ４）、ハロゲン化ゲルマン（ＧｅＸ４）、アルコキシゲルマン（ＧｅＯＲ４）、ハロゲン化錫（ＳｎＸ４）、アルコキシ錫（ＳｎＯＲ４）、ハロゲン化炭素（ＣＸ４）、などを用いることができる。
【００９０】
また、多元系においては、シリコン、ゲルマニウム、炭素、および錫からなる群から選ばれる半導体元素を含んでなる分子に、その他の元素を含む分子を組み合わせることができる。たとえば、鉛、チタニウム、バナジウム、ジルコニウム、およびハフニウムからなる群から選ばれる金属元素を含む分子を組み合わせることで、それらの金属元素を含む何の粒子を製造することもできる。
鉛、チタニウム、バナジウム、ジルコニウム、およびハフニウム元素の供給源としては、ハロゲン化鉛（ＰｂＸ４）、アルコキシ鉛（ＰｂＯＲ４）、ハロゲン化チタン（ＴｉＸ４）、アルコキシチタン（ＴｉＯＲ４）、ハロゲン化バナジウム（ＶＸ４）、ハロゲン化ジルコニウム（ＺｒＸ４）、アルコキシジルコニウム（ＺｒＯＲ４）、ハロゲン化ハフニウム（ＨｆＸ４）、アルコキシハフニウム（ＨｆＯＲ４）などを用いることができる。
【００９１】
不活性有機溶媒としては、上述した還元剤や塩化シリコンとは反応しない不活性有機溶媒が必須であり、前記したものから適宜選択される。
【００９２】
以上より、本発明の液相合成法によって、構造、粒径、組成が各々制御され、且つ発光波長がテーラーメード化され、発光効率が優れたシリコン系半導体ナノ粒子が、初めて実現可能になる。
【００９３】
１１−ｃ）シリコンウエハ上への成長法
本合成法の原理を応用すると、溶液中でシリコン系半導体ナノ粒子が合成できるだけでなく、半導体材料の表面に種々の４族系半導体を成長し、半導体元素を含む被覆層で被覆することが可能になる。ここではシリコンウェハを半導体材料の例として説明する。
【００９４】
手順は以下の通りである。
まず、半導体材料、例えばシリコンウエハを合成チャンバーに導入し、必要に応じて超高真空状態で表面を清浄化処理し、酸化膜や汚染物質を取り除く。
【００９５】
次に、合成室にアルゴンガスのような不活性ガスを導入して真空を破り、大気圧に戻す。この際、表面汚染を避けるため、充分に乾燥した露点の低い高純度不活性ガスを導入する。
次に、必要に応じて半導体の表面にアルカリ金属元素、またはハロゲン元素を反応させて終端する。例えばハロゲン元素で終端させるには、ウエハ表面に臭素（Ｂｒ２）、若しくは臭酸（ＨＢｒ）、若しくは塩酸（ＨＣｌ）などの酸を接触させて、表面のシリコン原子をハロゲン終端させる。単位面積当りのシリコン原子数は、面方位にも依存するが、おおよそ１０１５個である。モル数でいうと、約２ナノモルである。また、アルカリ金属元素で終端させるには、前記したＬＮ錯体などをウェハ表面に接触させ、表面のシリコン原子の一部をアルカリ金属元素で置き換えることにより、アルカリ金属元素で終端させる。アルカリ金属元素で終端させた場合においても、ハロゲン元素で終端させた場合と同様に表面を被覆することができる。
【００９６】
なお、ウエハ表面をハロゲン化する手法については、上記とは異なる手法によっても実現可能である。例を挙げると、塩素終端化については、フッ酸（ＨＦ）、若しくはフッ化アンモニウム（ＮＨ４Ｆ）で処理し、ウエハ表面を一旦水素終端した後、ラジカル開始剤として過酸化ベンゾイル等を用い、５塩化リン（ＰＣｌ５）若しくは塩素（Ｃｌ２）を適量加えたクロロベンゼン中で処理することによって、塩素終端表面が得られる。また、臭素終端化については、やはり一旦水素終端した後、ラジカル開始剤として過酸化ベンゾイル等を用い、ブロモトリクロロメタン（ＣＢｒＣｌ３）で処理することによって、臭素終端表面が得られる。
【００９７】
ウエハ上に２元系のシリコン系半導体、たとえばシリコン・チタニウム化合物を成長させる場合、前節までの要領とは異なり、ウエハを、低温に冷やされた塩化シランと塩化チタンが溶けているｇｌｙｍｅ溶液に浸漬した後、ｇｌｙｍｅに溶かしたＬＮ錯体溶液をシリンジ等を用いて一気に注入し、混ぜ合わせ、ウエハ上にシリコン・チタニウム化合物を核成長させ、表面を被覆することを基本とする。
【００９８】
先のナノ粒子合成の場合と異なり、塩化シラン・塩化チタン混合溶液のモル数ＡとＬＮ錯体とのモル数Ｂの比Ｂ／Ａは、被覆形状に応じて変化させることが望ましい。一次元構造体（形状は線状）ではモル比は１−２の範囲に、２次元構造体（面状）では２−３の範囲に、そして３次元構造体（粒状）の場合には３−４の範囲に、それぞれ調整すると良い結果が得られる。
最終的に得られる被覆物の形状は、モル比を調整し、更に、以下に述べるマスキングを実施すると、より制御性が高まる。上述した酸による表面のハロゲン終端化は、酸化膜が残っている表面では生じない。要するに、酸化膜とシリコン表面とでは、酸に対する反応に選択性がある。従って、ウエハ表面を酸化膜でマスキングすることにより、酸化膜で覆われていない箇所において、半導体材料を、膜状、線状、または粒状など所望の形状に成長し、被覆することが可能になる訳である。
【００９９】
なお、ウエハ上には、単一成分の半導体や、３元系以上の多元系化合物を成長させ、表面を被覆することも可能である。
【０１００】
また、ここでは半導体材料としてシリコンウエハを用いた場合を説明したが、そのほか半導体材料として、シリコン、ゲルマニウム、炭素、および錫からなる群から選ばれる半導体元素を含んでなる半導体材料を用いることができる。また、この半導体材料は、鉛、チタニウム、バナジウム、ジルコニウム、およびハフニウムからなる群から選ばれる金属元素をさらに含んでいてもよい。具体的には、ゲルマニウム基板、ＳｉＣ基板や、鉛、チタンなどを含むシリコンウェハなどを用いることが出来る。
【実施例１】
【０１０１】
図５は、本発明に用いる合成装置を模式的に表したものである。反応容器の４つ口フラスコ１は、開口部２および３を具備し、開口部２には滴下ロート、開口部３には冷却管が接続されている。そして４つ口フラスコ内部がアルゴンガス５（露点−８０℃以下）でパージされ、十分に乾燥されている。本実施例を含め、本発明の合成法では、水や酸素などの大気成分はナノ粒子の汚染に直結することから、このような雰囲気が制御されたフラスコ内で合成を行うことが好ましい。
【０１０２】
シリコンナノ粒子を合成するために、フラスコ内に予めリチウム３０ミリモルを測りとり、アルゴンガスで充分に乾燥させる。次いで、滴下ロートを介して、４，４‘−ジ−ターシャル−ブチルビフェニル（以下ＤＢＢという）４０ミリモルが溶けた無水テトラヒドロフラン（以下ＴＨＦという）溶液２００ｍｌを注入し、室温で攪拌子４を用いて反応溶液６を攪拌しながらリチウム・ＤＢＢ錯体（以下ＬＤＢＢ錯体という）をその場生成させる。滴下直後から、ＬＤＢＢ錯体が生成し、やがて溶液は濃い緑色に変化する。温度に依存するが、室温では２−４時間でＬＤＢＢ錯体の用意が完了する。
【０１０３】
次に、フラスコを寒剤に浸し、ＬＤＢＢ／ＴＨＦ溶液を−６０℃に冷却する。フラスコ内の溶液が冷えたことを温度計で確認したら、注射器で塩化シラン１０ミリモル（Ｂ／Ａ＝３）を一気に注入し、激しく攪拌させて素早く混ぜ合わせる。
【０１０４】
反応が進行すると、反応溶液のボディーカラーは濃い緑色からこげ茶色に変化していく。更に反応が進むと溶液は赤茶色に変化する。そのまま−６０℃で６時間攪拌を続ける。溶液中には、塩素終端シリコンナノ粒子、ＬｉＣｌ、中性化したＤＢＢ分子が混在する。
【０１０５】
フラスコ内に生成したナノ粒子は塩素終端シリコンナノ粒子である。そのまま大気中に取り出すと、表面塩素原子と大気中の水分とが反応し、表面は水酸基に変わりやすい。水酸基終端シリコンナノ粒子同士が接触すると、室温程度の熱によっても容易に加水分解が起こり、表面から酸化劣化してゲル状シリコーンが生じる。このため、大気暴露せずに、引き続きフラスコ内で表面安定化処理を行う。
【０１０６】
表面安定化処理では、反応が暴走しないようまず溶液を０℃付近に冷やし、次に滴下ロートを用いてグリニャール試薬の１つである臭化ヘキシルマグネシウム２０ミリモルを溶解させたジエチルエーテル溶液１０ｍｌをゆっくり滴下する。３０分程度、０℃付近で反応させた後、寒剤を取り除き、室温に自然昇温させて２４時間攪拌する。こうすることで、フラスコ内には、目的物である、アルキル基（ヘキシル基）終端シリコンナノ粒子が生成する。
【０１０７】
溶液中には、副生成物としてリチウム塩、マグネシウム塩、ＤＢＢ分子が生じる。この中からアルキル基終端シリコンナノ粒子を抽出し精製するために、次にフラスコにヘキサン１００ｍｌを注入し、十分に撹拌して、シリコンナノ粒子を完全に溶かす。ピペットで抽出したこのヘキサン溶液は、分液ロートを用いて純水で３回水洗し、残存するリチウム塩、マグネシウム塩を除去する。水洗したヘキサン溶液は硫酸マグネシウムに潜らせて脱水する。次いで、カラム分離でＤＢＢとヘキサンをそれぞれ除去し、目的物であるアルキル基終端されたシリコンナノ粒子を得ることができる。
【０１０８】
電子顕微鏡観察からは、アルキル基終端シリコンナノ粒子のシリコン部分の平均粒径はおよそ２．０ｎｍであることが確認できる。構成元素の組成分析によれば、塩素と酸素は検出されなかった点から、純度の高いナノ粒子が得られていると言える。
【０１０９】
このアルキル基終端シリコンナノ粒子は再度ヘキサンに溶解させることが可能である。このヘキサン溶液の蛍光特性については、３５０ｎｍの紫外線励起によって、ピーク発光波長４４０ｎｍ、スペクトル半値幅約６０ｎｍの蛍光スペクトルが得られる。蛍光量子収率はローダミン６Ｇ色素を基準にして求めることができ、約４０％の値が得られる。このことから、本発明の合成法により、効率よく発光するシリコン系半導体材料が実現可能なことがわかる。
【０１１０】
なお、表面安定化処理は他の方法もある。有機リチウム試薬を用いる方法はそのうちの１つである。塩素終端シリコンナノ粒子を含む溶液を０℃に冷やし、ヘキシルリチウム２０ミリモルが溶けたジエチルエーテル溶液１０ｍｌを加えて３０分攪拌し、室温に自然昇温させ、さらに２４時間反応させる。こうすることで、上述した臭化ヘキシルマグネシウムを用いた場合と同様の、アルキル基（ヘキシル基）終端シリコンナノ粒子を生成することができる。
【０１１１】
塩素終端シリコンナノ粒子を一旦水素終端化した後、炭素二重結合を含む有機試薬（たとえばアルケン）で改めて表面終端する方法もある。塩素終端シリコンナノ粒子を含む溶液を０℃に冷やし、リチウムアルミニウムハイドライド１０ミリモルを溶かしたｇｌｙｍｅ溶液２０ｍｌを加えて３０分攪拌し、室温に自然昇温させ、さらに１時間反応させることで水素終端シリコンナノ粒子に表面改質する。次にメタノールを１０ミリモル加えて、未反応のリチウムアルミニウムハイドライドをクエンチする。その後、反応触媒である塩化白金酸塩・イソプロパノール溶液を触媒量加え、続いてアルケンの１種であるヘキセンを１０ミリモル加え、還流させながら２４時間反応させる。こうすることで、上述したグリニャール試薬や有機リチウム試薬を用いた場合と同様の、アルキル基（ヘキシル基）終端シリコンナノ粒子を生成することができる。
【実施例２】
【０１１２】
実施例２では、実施例１と同様な手順で、還元剤とシラン化合物の種類を変えてシリコンナノ粒子を合成する。
【０１１３】
還元剤として二ヨウ化サマリウム（３０ミリモル）、シラン化合物として臭化シラン（１０ミリモル）をそれぞれ用いる。反応式は以下のようである。
ＳｉＢｒ４  ＋  ３＊ＳｍＩ２  →  
Ｓｉナノ粒子（ハロゲン終端）  ＋  ３＊ＳｍＩ３−ｘＢｒｘ     （３）
【０１１４】
二ヨウ化サマリウムはサマリウムイオンの２価→３価の価数変化を利用した還元剤であり、ＬＤＢＢ錯体などのアルカリ金属アレーニドと異なり、副生成物として芳香族分子を生じないため、後工程の抽出・精製が容易になる利点がある。
【０１１５】
実施例１と同様な手順でシリコンナノ粒子を表面安定化した後、抽出、精製されたナノ粒子を電子顕微鏡観察すると、第１の実施例同様、平均粒径は２．０ｎｍであることが確認できる。蛍光スペクトル、蛍光量子収率などの蛍光特性も遜色ない。
【０１１６】
従来、シラン化合物を還元でき、かつ溶媒に溶ける還元剤は、アルカリ金属アレーニドだけが知られていたが、２価の希土類イオンも大変有効な還元剤として働くことがわかる。以上のことから、本発明により、効率よく発光するシリコン系半導体材料が実現可能なことがわかる。
【実施例３】
【０１１７】
実施例３では、シリコンナノ粒子の粒径を制御させるために、ＬＤＢＢ錯体溶液の溶液温度を第１の実施例での−６０℃から、より低温の−８０℃、ならびに−１００℃に変更した点を除き、実施例１と同様な手順で、２種類のシリコンナノ粒子を合成する。
【０１１８】
電子顕微鏡観察によって、このようにして合成したシリコンナノ粒子の、シリコン部分の平均粒径はおよそ３．８ｎｍ（−８０℃）、７．７ｎｍ（−１００℃）であることが確認可能である。紫外線励起によって、ピーク発光波長が６４０ｎｍ（−８０℃）、９６０ｎｍ（−１００℃）、スペクトル半値幅は約７０ｎｍ（−８０℃）、約８５ｎｍ（−１００℃）を示す。蛍光量子効率は両者ともに５０％程度の値を示し、非常に優れた蛍光特性を持つ、粒径の大きいシリコンナノ粒子が実現可能である。本発明により、溶液温度制御によって粒径制御が可能であり、延いては発光ピーク波長の制御が可能になる。
【実施例４】
【０１１９】
実施例４では、シリコンナノ粒子の粒径を制御させるために、ＬＤＢＢ錯体溶液の溶液濃度を第１の実施例の０．１５モル／リットルから、４分の１の濃度の０．０６モル／リットル、ならびに１０分の１の濃度の０．０１５モル／リットルに変更した点を除き、実施例１と同様な手順で、２種類のシリコンナノ粒子を合成する。
【０１２０】
電子顕微鏡観察によって、このようにして合成したシリコンナノ粒子の、シリコン部分の平均粒径はおよそ３．６ｎｍ（０．０６モル／リットル）、７．１ｎｍ（０．０１５モル／リットル）であることが確認可能である。紫外線励起によって、ピーク発光波長が６００ｎｍ（０．０６モル／リットル）、８８０ｎｍ（０．０１５モル／リットル）、スペクトル半値幅は約７０ｎｍ（０．０６モル／リットル）、約８０ｎｍ（０．０１５モル／リットル）を示す。蛍光量子効率は両者ともに４０−５０％程度の値を示し、非常に優れた蛍光特性を持つ、粒径の大きいシリコンナノ粒子が実現可能である。本発明により、溶液濃度制御によって粒径制御が可能であり、延いては発光ピーク波長の制御が可能になる。
【実施例５】
【０１２１】
本実施例では、シリコンウエハ上にシリコン・チタニウム化合物を面状に被膜させる。本発明に用いる合成装置は原理的には図５の装置と実質的に同様の構成であり、異なる点は超高真空対応とするために反応容器は全て金属製である点と、ウエハ温度を調整するためにヒーターが追加されている点である。
【０１２２】
ウエハは１ｃｍ角の大きさである。表面は酸化膜で覆われているが、部分的に一辺が２０μｍの正方形状の穴が複数開けられており、その部分はシリコン表面が出ている。
【０１２３】
合成に先立ち、ウエハが置かれた反応容器のフラスコを超高真空に引き、この雰囲気でウエハ温度を上げて表面清浄化処理を行い、不要な酸化膜や汚染物質を取り除いておく。なお、清浄化処理は通常のＬＳＩプロセスに準拠している。
【０１２４】
次に、反応容器にアルゴンガスを導入して大気圧に戻す。この際、表面汚染を避けるため、充分に乾燥した露点（−８０℃以下）の低い高純度不活性ガスを導入する。
【０１２５】
次に、ウエハ表面を臭素（Ｂｒ２）、若しくは臭酸（ＨＢｒ）、若しくは塩酸（ＨＣｌ）などの酸に接触させて、表面のシリコン原子をハロゲン終端させる。１ｃｍ角のウエハ表面全体で、シリコン原子はおよそ１０１５個（約２ナノモル）存在する。なお、酸化膜がある部分については、酸とは殆ど反応しないため、シリコン表面が出ている２０μｍ角の穴部分だけがハロゲン終端される。
【０１２６】
次に、ウエハを−６０℃のＴＨＦに浸漬し、冷却する。充分に冷えたら、穴部のハロゲン終端面に、塩化シラン・塩化チタン混合溶液（塩化シラン１９ミリモル、塩化チタン１ミリモル）を滴下する。次に、穴部のハロゲン終端面、塩化シラン、塩化チタンをそれぞれ還元するＬＤＢＢ錯体のＴＨＦ溶液（ＬＤＢＢ錯体４０ミリモル、）をシリンジで滴下し、約５時間反応させる。そうすることで、穴部にはシリコン・チタニウム化合物が面状に成長し、表面を被覆する。
【０１２７】
その後、表面安定化処理を行う。表面安定化処理では、臭化ヘキシルマグネシウムが５０ミリモル溶けたジエチルエーテル溶液２５ｍｌをゆっくり滴下し、室温で２４時間、穴部に接触、反応させる。こうすることで、穴部には、目的物である、アルキル基（ヘキシル基）で終端された、面状のシリコン・チタニウム被膜が出来上がる。ウエハには、副生成物として、シリコン・チタニウムナノ粒子、リチウム塩、マグネシウム塩、ＤＢＢ分子などが付着する可能性があるが、ヘキサンと純水で交互にウエハを洗浄することで取り除くことが出来る。
【０１２８】
断面の電子顕微鏡観察によって、合成した被膜層の膜厚はおよそ２０ｎｍから３０ｎｍの間にあることが確認できる。構成元素の組成分析によれば、被膜層からシリコンとチタニウムが各々検出され、その比率は仕込み比と同じくＳｉ：Ｔｉ＝１９：１であることが示されている。元素分析かたは、塩素、酸素、リチウムなどの不純物は検出されないことから、純度の高い被膜が獲られる製法といえる。
【０１２９】
因みに、得られた被膜を紫外線励起したところ、１２００ｎｍの近赤外領域にピークを持つ発光スペクトルが得られている。発光量子効率はおよそ５０％であり、優れた発光特性を持つシリコン系化合物半導体が実現可能である。
【実施例６】
【０１３０】
図６は、本発明の実施例の発光素子を概略的に表す断面図である。この発光素子は、シリコンウエハ７上に形成可能であり、活性層１０と、それに接するｐ電極８と、対抗するｎ電極９とからなる。さらにこの発光素子は、ＳｉＯ２１１とパッド電極１２とを具備する。
【０１３１】
活性層１０は例えばシリコン・チタニウム膜からなる。成膜方法は実施例５に準拠する。なお活性層には、ナノ粒子を充填してもよい。
【０１３２】
ｐ電極としてはｐ−Ｓｉ層を用い、対抗するｎ電極としてはアモルファスＳｉ層を用いるのが一般的である。因みに、ｎ電極は金属薄膜でも構わない。この発光素子は、図示しない電極取出し配線に電気的に接続されている。
【０１３３】
活性層に用いるシリコン・チタニウム膜は、１２００ｎｍ付近で発光する。２０ｍＡ、３Ｖでこの発光素子を駆動することができ、発光効率としては１０ｃｄ／Ａと大変良好な値を得ることも可能である。
【図面の簡単な説明】
【０１３４】
【図１】従来製造法を説明する概念図
【図２】原子数が一定で構造が異なるシリコン（ａ）１次元鎖状構造体  （ｂ）２次元平面構造体  （ｃ）３次元ダイヤモンド構造体
【図３】式２に基づいてナノ構造体の構造次元性の違いを説明する、シリコン原子数とモル比Ｂ／Ａの関係を示す図（計算結果）
【図４】式２に基づいて、ナノ粒子の粒径とモル比Ｂ／Ａとの関係を示す図（計算結果）
【図５】還元剤の副反応を説明する図
【図６】本発明の第１の実施例に関わる発光素子を概略的に表す断面図
【符号の説明】
【０１３５】
１  ４つ口フラスコ
２、３  開口部
４  攪拌子
５  アルゴンガス
６  反応溶液
７  シリコンウェハ
８  ｐ電極
９  ｎ電極
１０  活性層
１１  ＳｉＯ２
１２  パッド電極
【図１】
0004504267.tif 000007
【図２】
0004504267.tif 000008
【図３】
0004504267.tif 000009
【図４】
0004504267.tif 000010
【図５】
0004504267.tif 000011
【図６】
0004504267.tif 000012